СЫРЬЕВАЯ СМЕСЬ ДЛЯ ПРОИЗВОДСТВА КЕРАМЗИТА
CRUDE MIXTURE FOR PRODUCING EXPANDED CLAY

Изобретение относится к промышленности строительных материалов и касается производства керамзита.
Известна сырьевая смесь для производства керамзита, содержащая, мас.%:
глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, волокнистые отходы первичной переработки шерсти, воду, дополнительно содержит волластонит при следующем соотношении компонентов, мас.%: глинистое сырье 67,9-73,85; волокнистые отходы первичной переработки шерсти 0,1-0,15; вода 19,0-23,0; волластонит 7,0-9,0.
В таблице приведены составы сырьевой смеси для производства керамзита.
Таблица.
Состав №
Компоненты
Глинистое сырье:
Волокнистые отходы первичной переработки шерсти
Вода
Волластонит
Предел прочности при сжатии, МПа, не менее
SiO<sub>2</sub> 60,0-80,0;
Al<sub>2</sub>O<sub>3</sub>+TiO<sub>2</sub> 5,0-20,0;
Fе<sub>2</sub>О<sub>3</sub>+FеО 3,0-10,0;
СаО до 25,0;
МgО до 3,0;
Na<sub>2</sub>O+K<sub>2</sub>O 1,0-5,0;
SO<sub>3</sub> до 3,0;
п.п.п. до 15,0.
1
67,9
0,1
23,0
9,0
3
2
70,87
0,13
21,0
8,0
3
3
73,85
0,15
19,0
7,0
3
В составе сырьевой смеси может быть использовано любое глинистое сырье.
Глинистое сырье смешивают с молотым волластонитом, волокнистыми отходами первичной переработки шерсти, добавляют воду и готовят сырьевую смесь. Из сырьевой смеси формуют гранулы, например, фракция 20-40 мм, которые сушат до влажности не более 6% и обжигают при температуре 1000°С.
Источники информации
1. SU 628129, С04В 14/12, 1978.